(57)【要約】【課題】低濃度のエマルションを供給する系統における、エマルション濃度を調整するための簡便な方途について提案する。【解決手段】鋼帯を冷間圧延するロールおよび該鋼帯に、循環タンクに貯めた圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有する、圧延油の供給方法において、  前記第２の圧延油供給系統からの圧延油エマルションを含む、前記第１の圧延油供給系統にて回収される圧延油エマルションから油分を抽出し、該抽出した油分を回収する一方、油分が抽出された圧延油エマルションを第１の圧延油供給系統の循環タンクに導入し、該油分が抽出された圧延油エマルションおよび前記回収油分の補給により、前記循環タンク内の圧延油エマルションの濃度を調整する。【選択図】図３
2010260097.tif 000002
【特許請求の範囲】
【請求項１】
鋼帯を冷間圧延するロールおよび該鋼帯に、循環タンクに貯めた圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有する、圧延油の供給方法において、
前記第２の圧延油供給系統からの圧延油エマルションを含む、前記第１の圧延油供給系統にて回収される圧延油エマルションから油分を抽出し、該抽出した油分を回収する一方、油分が抽出された圧延油エマルションを第１の圧延油供給系統の循環タンクに導入し、前記循環タンク内の圧延油エマルションの濃度を調整することを特徴とする冷間圧延における圧延油の供給方法。
【請求項２】
鋼帯を冷間圧延するロールおよび該鋼帯に、循環タンクに貯めた圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有する、圧延油の供給方法において、
前記第２の圧延油供給系統からの圧延油エマルションを含む、前記第１の圧延油供給系統にて回収される圧延油エマルションから油分を抽出し、該抽出した油分を回収する一方、油分が抽出された圧延油エマルションを第１の圧延油供給系統の循環タンクに導入し、該油分が抽出された圧延油エマルションおよび／または前記回収油分の補給により、前記循環タンク内の圧延油エマルションの濃度を調整することを特徴とする冷間圧延における圧延油の供給方法。
【請求項３】
鋼帯を冷間圧延するロールおよび該鋼帯に、圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有する、圧延油の供給方法において、前記第２の圧延油供給系統からの圧延油エマルションを含む、前記第１の圧延油供給系統にて回収される圧延油エマルションから油分を抽出して回収し、該油分を、前記第２の圧延油供給系統にて供給される圧延油エマルションの調製に供することを特徴とする冷間圧延における圧延油の供給方法。
【請求項４】
鋼帯を冷間圧延するロールおよび該鋼帯に、圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有し、前記第２の圧延油供給系統からの圧延油エマルションを含む、前記第１の圧延油供給系統にて回収される圧延油エマルションから油分を抽出する油水分離装置を有し、さらに、該油水分離装置の前記回収圧延油エマルションの入り側に、該回収圧延油エマルション中の異物を除去する異物除去フィルタを有することを特徴とする冷間圧延における圧延油の供給装置。
【請求項５】
前記油水分離装置は繊維フィルタを有する請求項４に記載の冷間圧延における圧延油の供給装置。
【発明の詳細な説明】
【技術分野】
【０００１】
本発明は、２系統に分けて濃度の異なる圧延油エマルションを供給して圧延ロールと鋼帯との潤滑並びにロールの冷却をはかる圧延油の供給方法およびその装置に関する。ここで、圧延油エマルションとは、圧延油の粒子が水に安定して懸濁した状態の混合液体であり、この圧延油エマルションの濃度とは、圧延油エマルション全体積中の油分体積の比率である。なお、以降は、圧延油エマルションを単にエマルションと表記する。
【背景技術】
【０００２】
近年、地球環境に対する問題意識が高まり、またユーザーニーズの多様化を受け、自動車用鋼板を典型例とする、冷延鋼帯について、その高強度化並びに薄肉化（ゲージダウン）がますます進行している。これに対応し、冷延鋼帯を製造する冷間圧延機では、軟鋼だけでなく、高張力鋼、高炭素鋼、薄物硬質ブリキ材あるいはステンレス鋼など、いわゆる難圧延材を圧延する機会が飛躍的に増えている。
【０００３】
ところで、鋼帯の冷間圧延においては、圧延中のロールと鋼帯との摩擦を減少させるために、潤滑油を用いる必要があり、また、圧延により生じる加工発熱および摩擦発熱を除去するために、ロールおよび鋼帯を冷却する必要がある。
冷間圧延における潤滑と冷却の方式には、主に、直接給油方式（ダイレクト方式）および循環給油方式（リサキュレーション方式）の２種があり、さらに、循環給油方式の改良技術として直接給油方式の特徴を併せ持つ、いわゆるハイブリッド方式がある。
【０００４】
ここで、直接給油方式とは、潤滑を目的とし、高濃度（一般的に濃度：10〜15％）のエマルションを鋼帯の表裏面に供給し、これとは別に、冷却を目的として冷水をロールおよび鋼帯に供給する方式であり、潤滑能および冷却能に優れる。しかしながら、使用後のエマルション、冷水はそのまま再使用することはできず、再生のために冷間圧延機とは別に設置される圧延油回収設備、廃水処理設備へ送られる。かように圧延油の回収率が低いため、直接給油方式では、圧延油の原単位が大きくなることが問題であった。
【０００５】
一方、循環給油方式とは、潤滑と冷却の両方を兼ねて、低濃度（一般的に濃度：１〜３％）のエマルションをロールと鋼帯表裏面に供給し、これを循環使用する方式である。すなわち、循環給油方式の構成を図１に示すように、圧延スタンドＳ毎にノズル１ａおよび１ｂを設け、これらノズル１ａおよび１ｂから圧延スタンドＳの圧延ロール２ａおよび２ｂと被圧延材である鋼帯３との間に、エマルション４を噴きつけるようになっている。各ノズル１ａおよび１ｂへのエマルション４の供給は、循環タンク５からポンプ６および配管７を介して行われる。一方、ノズル１ａおよび１ｂから圧延ロール２ａおよび２ｂと鋼帯３との間に供給されたエマルション４は、各圧延スタンドＳの下方に設置された回収用オイルパン８にて回収され、回収したエマルション４は配管９を介して循環タンク５に戻される。この循環タンク５において回収したエマルション４を攪拌しつつ、再び、供給側の配管７からノズル１ａおよび１ｂを介してエマルション４を圧延ロール２ａおよび２ｂと鋼帯３との間に供給する。以上の圧延油の回収を含む圧延油供給系統Ａにより、エマルション４を循環供給する。なお、鋼帯３に付着しての圧延油の系外への持ち出しや、蒸気による拡散などにより、エマルション濃度が低下した場合は、補給タンク10から圧延油を補給する。従って、新規に購入した圧延油は、補給タンク10に補給される。
【０００６】
この循環給油方式は、上述のとおり圧延油原単位に優れるが、供給するエマルションの濃度が低いために潤滑能は低く、また、圧延油を固化させずに循環使用するためのエマルション温度を40〜60℃程度の高温に保持する必要があるため冷却能も低い傾向にある。従って、例えば、ステンレス鋼や板厚0.2mm以下の硬質ブリキ材といった、難圧延材を圧延する場合、圧延速度の高速化とともにロールバイト内の潤滑不足を主原因とし、チャタリングの発生や、ヒートスクラッチと呼ばれるロールと鋼帯とが焼き付く、表面欠陥が発生するという問題がある。
【０００７】
この循環給油方式の上記問題を解消する手立てとして、例えば特許文献１に、いわゆるハイブリッド方式が提案されている。図１に示した循環給油方式の圧延油供給系統に加えて、この第１の供給系統より高濃度かつ小流量のエマルションを鋼帯に供給するものである。すなわち、図１に示した循環給油方式の第１の圧延油供給系統Ａに加えて、図２に示すように、鋼帯３の表裏面に向けて配置したノズル11ａおよび11ｂから、第１の圧延油供給系統Ａでのエマルション４より高濃度のエマルション12を供給し、鋼帯３への圧延油を増大させ潤滑能を改善するものである。エマルション12は、小容量の供給タンク13で混合および攪拌することにより作製され、該供給タンク13からポンプ14および配管15を介してノズル11ａおよび11ｂへ至る、第２の圧延油供給系統Ｂが形成される。
【０００８】
ちなみに、第１の圧延油供給系統Ａでのエマルション４は、一般的に濃度：１〜３％および供給量：２万〜４万ｌ／minの条件で供給され、これとは別に、第２の圧延油供給系統Ｂでのエマルション12は、一般的に濃度：５〜10％および供給量：100〜1000ｌ／minの条件で供給されている。なお、第２の圧延油供給系統Ｂから供給されたエマルション12は、循環給油方式の場合と同様に、回収用オイルパン８に回収されるため、その後は、第１の圧延油供給系統Ａのエマルション４として、循環使用される。一方、第２の圧延油供給系統Ｂのエマルションは、第１の圧延油供給系統Ａのエマルション（あるいは、補給用の希釈水）と補給用タンク16から供給された圧延油17を、第２の圧延油供給系統Ｂの小容量の供給タンク13に導入して混合および攪拌することにより、作製する場合もある。
【０００９】
以上のハイブリッド方式の圧延油供給方法について、特許文献２には、回収したエマルションを高濃度のエマルションと低濃度のエマルションに分離し、潤滑性に優れた高濃度のエマルションは潤滑を主目的として鋼帯表裏面に供給する一方、冷却能に優れた低濃度のエマルションは冷却を主目的としてロールに供給する方式が開示されている。
【先行技術文献】
【特許文献】
【００１０】
【特許文献１】特開2000-94025号公報
【特許文献２】特開2004-209531号公報
【発明の概要】
【発明が解決しようとする課題】
【００１１】
前記ハイブリッド方式の課題としては、第２の圧延油供給系統Ｂから高濃度のエマルションを供給するに伴い、第１の圧延油供給系統Ａのエマルション濃度が上昇してしまうことがある。すなわち、ハイブリッド方式の実施により、第１の圧延油供給系統Ａのエマルション濃度が上昇すると、その後の圧延サイクルでは、エマルション濃度が高い状態で圧延せざるを得ず、過潤滑となりやすく、冷間圧延中のロールと鋼帯とのスリップの発生や冷間圧延後の鋼帯表面の脱脂不良などのトラブルが発生する。なお、水を補給しエマルション濃度を低減することも可能であるが、例えば、濃度2.0％から1.0％まで低減するためには、これに要する水の２倍の循環タンクの容量が必要になることから、巨大なクーラントタンクを別途設置する必要があり、事実上困難である。このため、ハイブリッド方式においては、潤滑後の圧延サイクルで過潤滑とならないように、多少の潤滑不足を許容しつつ、第２の圧延油供給系統Ｂからの高濃度エマルションの供給量や濃度を規制することも行われている。
【００１２】
一方、特許文献２に記載の、回収したエマルションを高濃度と低濃度に分離する方式では、高濃度エマルションの濃度を安定して制御することが困難なことが問題となる。すなわち、分離装置にて高濃度エマルションと低濃度エマルションに分離されるわけであるが、分離後のエマルション濃度は、回収した分離前のエマルションの状態（エマルション濃度、粒径や鉄分濃度の影響が大きいが、これらは、不可避的に変化するものである）や、濾過膜の状態（目詰まりの状態など）に大きく左右される。このため、分離後のエマルション濃度は大きく変化するため、そのエマルションをそのまま用いて、潤滑能を必要に応じ、制御することは困難となる。また、タンクでエマルション濃度を測定し、測定結果に応じて圧延油や水を加え、所望の濃度に調整することも可能であるが、濃度を一定にするための応答性の低下もより不安定な濃度が続くことや、設備の巨大化など弊害が大きい。
【００１３】
そこで、本発明は、ハイブリッド方式を実施する際の前記課題、すなわち、低濃度のエマルションを供給する系統における、エマルション濃度を調整するための簡便な方途について提案することを目的とする。
【課題を解決するための手段】
【００１４】
すなわち、本発明の要旨は、以下の通りである。
（１）鋼帯を冷間圧延するロールおよび該鋼帯に、循環タンクに貯めた圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有する、圧延油の供給方法において、
前記第２の圧延油供給系統からの圧延油エマルションを含む、前記第１の圧延油供給系統にて回収される圧延油エマルションから油分を抽出し、該抽出した油分を回収する一方、油分が抽出された圧延油エマルションを第１の圧延油供給系統の循環タンクに導入し、前記循環タンク内の圧延油エマルションの濃度を調整することを特徴とする冷間圧延における圧延油の供給方法。
【００１５】
（２）鋼帯を冷間圧延するロールおよび該鋼帯に、循環タンクに貯めた圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有する、圧延油の供給方法において、
前記第２の圧延油供給系統からの圧延油エマルションを含む、前記第１の圧延油供給系統にて回収される圧延油エマルションから油分を抽出し、該抽出した油分を回収する一方、油分が抽出された圧延油エマルションを第１の圧延油供給系統の循環タンクに導入し、該油分が抽出された圧延油エマルションおよび／または前記回収油分の補給により、前記循環タンク内の圧延油エマルションの濃度を調整することを特徴とする冷間圧延における圧延油の供給方法。
【００１６】
（３）鋼帯を冷間圧延するロールおよび該鋼帯に、圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有する、圧延油の供給方法において、前記第２の圧延油供給系統からの圧延油エマルションを含む、前記第１の圧延油供給系統にて回収される圧延油エマルションから油分を抽出して回収し、該油分を、前記第２の圧延油供給系統にて供給される圧延油エマルションの調製に供することを特徴とする冷間圧延における圧延油の供給方法。
【００１７】
（４）鋼帯を冷間圧延するロールおよび該鋼帯に、圧延油エマルションを循環供給する第１の圧延油供給系統と、前記鋼帯の表裏面に前記第１の圧延油供給系統での圧延油エマルションより高濃度の圧延油エマルションを供給する第２の圧延油供給系統とを有し、前記第２の圧延油供給系統からの圧延油エマルションを含む、前記第１の圧延油供給系統にて回収される圧延油エマルションから油分を抽出する油水分離装置を有し、さらに、該油水分離装置の前記回収圧延油エマルションの入り側に、該回収圧延油エマルション中の異物を除去する異物除去フィルタを有することを特徴とする冷間圧延における圧延油の供給装置。
【００１８】
（５）前記油水分離装置は繊維フィルタを有する前記（４）に記載の冷間圧延における圧延油の供給装置。
【発明の効果】
【００１９】
本発明によれば、２系統で濃度の異なるエマルションを供給する冷間圧延において、循環供給する系統のエマルション濃度を適切かつ簡便に調整することができる。従って、特に、ステンレス鋼薄物などの難圧延材のヒートスクラッチなどが抑制されるとともに、過潤滑などのトラブルも回避できるため、高能率での冷間圧延が実現される。
【図面の簡単な説明】
【００２０】
【図１】従来の循環供給方式の構成を示す図である。
【図２】従来のハイブリッド方式の構成を示す図である。
【図３】本発明に従う油水分離機能付きのハイブリッド方式を示す模式図である。
【図４】圧延油供給条件毎の循環タンクのエマルション濃度の変化と圧延時間との関係を示す図である。
【発明を実施するための形態】
【００２１】
本発明の圧延油供給方法は、図２にて示した、第１の圧延油供給系統Ａと第２の圧延油供給系統Ｂとを有する、ハイブリッド式の圧延油供給形式において、前記第２の圧延油供給系統Ｂからのエマルションを含む、前記第１の圧延油供給系統Ａにて回収されるエマルションから油分を抽出して回収し、この油分が抽出されたエマルションを第１の圧延油供給系統Ａの循環タンクに導入し、当該エマルションおよび抽出油分を用いて、圧延油供給系統Ａにて供給されるエマルションの濃度を調整することを特徴とするものである。
【００２２】
具体的には、図３に本発明に従うハイブリッド方式の構成例を示すように、図２に示した圧延油供給装置において、第１の圧延油供給系統Ａの回収用オイルパン８の集合配管80上に、油水分離装置18を設置し、この油水分離装置18にて、前記回収用オイルパン８を介して回収した、エマルション12を含むエマルション４から油分19を抽出することが肝要である。その際、油水分離装置18の入り側に、異物除去フィルタ20を設けて、エマルション12を含むエマルション４中の、鉄粉などの異物を除去することが好ましい。
【００２３】
ここで抽出した油分19は、例えば補給用タンク16に回収する。一方、油分が抽出されたエマルション21は、第１の圧延油供給系統Ａの循環タンク５に導入する。この循環タンク５に導入されるエマルション21は低濃度であり、循環タンク５内のエマルションと混合される結果、エマルション４の濃度を低く調整することができる。逆に、循環タンク５内のエマルション濃度を高く調整したい場合には、前記補給用タンク16に回収した油分19を供給すれば、エマルション４の濃度を高く調整することができる。
【００２４】
一般的に、油水分離装置18にてエマルションから油分を抽出する際、油水の分離効率、濃度応答性および設備設計の観点からは、より高濃度のエマルションから油水を分離することが好ましい。ここで、ハイブリッド式の圧延油供給形式における、第２の圧延油供給系統Ｂのエマルションは、鋼帯に低流量かつ高濃度で供給されるが、その後、ロールと鋼帯に供給された第１の圧延油供給系統Ａのエマルションと併せて回収され、これを第１の圧延油供給系統Ａにおける大容量の循環タンクに導入すると、該タンク内のエマルション濃度は当然低くなる。従って、このエマルションを油水分離することは効率が悪いことから、本発明では、圧延油供給系統全体のエマルション濃度を高い応答性の下に制御するために、第２の圧延油供給系統Ｂのエマルションが第１の圧延油供給系統Ａにおける循環タンクに合流する手前にて、油水分離することにした。
具体的には、第２の圧延油供給系統Ｂのエマルションを第１の圧延油供給系統Ａのエマルションとともに回収し、循環タンクに導入するに先立って油水分離を行うこととした。
【００２５】
ところで、ロールや鋼帯に供給されて回収されたエマルションには、鉄粉などが混入している。これは、圧延時にロールバイトで鋼帯やロールから摩耗粉が発生し、それらが凝集したものである。かような異物は、油水分離装置の効率低下や寿命低下を引き起こす。それゆえ、図３に示すように、油水分離装置18の入り側に、異物除去フィルタ20を設置し、予め異物を除去したエマルションを油水分離装置18に供することが好ましい。ここで用いるフィルタは、異物除去が可能なものであればよいが、例えば冷間タンデムミルで使用される、フラットベットフィルタやホフマンフィルタなどが好適である。
【００２６】
また、補給用タンク16に回収した油分19は、第２の圧延油供給系統Ｂのエマルション12の濃度を調整するのに供することができる。具体的には、油分19を補給タンク16に貯留した後、第１の圧延油供給系統Ａの循環タンク５内のエマルション４、または、補給用の希釈水（図示せず）と、第２の圧延油供給系統Ｂ用の供給タンク13において混合および攪拌し、第２の圧延油供給系統Ｂのエマルション12として使用する。
【００２７】
かように、本発明の構成により、油水分離装置を循環タンク５の手前に設けることにより、第２の圧延油供給系統Ｂから高濃度のエマルション12を供給した場合も、第１の圧延油供給系統Ａのエマルション４の濃度上昇を抑制できるため、ハイブリッド方式の圧延油供給を通常のサイクルで行った場合にも、過潤滑になることはない。このため、冷間圧延におけるハイブリッド方式の潤滑において、第１の圧延油供給系統Ａのエマルション濃度を高い応答性をもって制御でき、対象材に応じた潤滑能を適宜、実現することが可能となる。
【００２８】
なお、補給タンク16は、第２の圧延油供給系統Ｂの供給タンク13と循環タンク５との圧延油の補給を兼ねているが、供給タンク13および循環タンク５のそれぞれに補給タンクを付設しても良い。また、第２の圧延油供給系統Ｂのエマルションの作製は、上記に示す供給タンク13での混合、攪拌に限定するものではなく、別途装置を設けてもよい。
【００２９】
本発明では、循環タンク５のエマルション濃度を、別途設置した濃度測定器にてオンラインで測定しながら、所望の濃度より低い場合は、補給タンク16から油分19を補給して濃度を上昇させる一方、所望の濃度より高い場合は、回収用オイルパン８から回収したエマルションから油水分離装置18にて油分19を抽出し、抽出後に低濃度となったエマルションを循環タンク５に戻すことによって、循環タンク５のエマルション濃度を低下させることが可能となる。なお、回収したエマルションから油分19を抽出する必要がない場合は、油水分離装置18を作動させることなく、そのまま循環タンク５に戻せばよい。
【００３０】
以上述べたように、本発明に従う圧延油の供給方法では、第１の圧延油供給系統Ａにて回収したエマルションから油分を抽出することを最大の特徴としており、ここでは濃度がほぼ100％の油を抽出できることから、この油分を用いて、第１の圧延油供給系統Ａや第２の圧延油供給系統Ｂのエマルションを、所望の濃度に安定して調整することができる。
【００３１】
なお、第１の圧延油供給系統Ａのエマルションは、長期間にわたり循環使用されるため、乳化安定性が要求され、通常、１％程度の乳化剤が添加されている。さらに、第１の圧延油供給系統Ａのエマルションは、10万〜20万リットル程度の大容量で使用され、濃度は１〜５％程度と低い。このような乳化安定、低濃度かつ大容量のエマルションから油分を抽出する手法について鋭意検討した結果、繊維フィルタによる油分抽出が好適であることを知見した。
ここで、フィルタとしては、例えば、特開2000-288303号公報に記載の繊維フィルタなどが好適である。この繊維フィルタは、単繊維直径0.1〜3.7μｍの繊維を主体とし、繊維充填率が10〜70％で繊維表面の臨界表面張力が40dyne/cm 以上である繊維状シートと、疎水性の繊維状シートと、単繊維直径５〜40μｍの繊維を主体とし、繊維充填率が20％以下で繊維表面の臨界表面張力が50dyne/cm 以下である繊維状シートと、を順に重ねあわせたものである。
すなわち、エマルション中の油滴は、通常、２〜30μm程度の粒径であるが、繊維フィルタでは、フィルタ孔径より小さい油滴はフィルタを通過し、フィルタ孔径より大きい油滴は繊維に捕集され、次第に凝集することにより、粗大な油滴となる。粗大な油滴は、繊維から離れ、浮上するため、油分として、容易に抽出できる。繊維フィルタは、エマルションの粒径、界面活性剤の種類に応じて、フィルタの孔径、材質や膜厚を選定すれば良い。
【実施例】
【００３２】
さて、冷間圧延では、鋼種（ステンレス鋼、高張力鋼、低炭素鋼など）、板厚、仕上げ方法（ダル仕上げ、ブライト仕上げなど）などで分別し、対象材を複数組み合わせてサイクルを構成し、それぞれの条件に適した圧延条件（ロール粗さ、ロールクラウンなど）で圧延することにより、圧延の安定化および鋼板形状の向上などを達成している。通常、ハイブリッド方式の圧延油供給を実施する必要があるのは、潤滑不足になり易いステンレス鋼の薄物など、限られた難圧延材のサイクルである。そこで、以下に説明する実施例では、低炭素鋼の合間にステンレス鋼薄物を冷間圧延するサイクルにおいて、ステンレス鋼薄物の圧延にハイブリッド方式を適用した。
【００３３】
すなわち、ステンレス鋼薄物は、ヒートスクラッチの発生が問題になるため、第２の圧延油供給系統Ｂから高濃度のエマルションを供給することが好ましい。一方、低炭素鋼は、ヒートスクラッチの発生が懸念されず、第１の圧延油供給系統Ａから濃度0.8〜1.2％程度のエマルションを供給すれば、安定した圧延が可能である。
以下、上記したところを踏まえた実施例について、具体的に説明する。
【００３４】
５スタンドのタンデム冷間圧延機において、低炭素鋼1400ｔ、ステンレス鋼薄物1000ｔ、低炭素鋼1400ｔを順に圧延するにあたり、図３に示した、循環供給方式の第１の圧延供給系統Ａおよび直接供給方式の第２の圧延供給系統Ｂを適宜に用いて、下記の３つの条件（従来例、比較例および発明例）に従って、それぞれ圧延油の供給を行った。なお、圧延油は、エステルを基油とし、この基油にノニオン系の界面活性剤を添加してエマルションとし、循環使用した。このエマルション濃度は、第１の圧延供給系統Ａで１％および第２の圧延供給系統Ｂで３〜８％に設定した。
【００３５】
記
従来例：第１の圧延供給系統Ａのみを用いて圧延油を循環供給して、低炭素鋼1400ｔ、ステンレス鋼薄物1000ｔおよび低炭素鋼1400ｔを順に冷間圧延した。
比較例：低炭素鋼1400ｔ、ステンレス鋼薄物1000ｔおよび低炭素鋼1400ｔを冷間圧延するに際して、ステンレス鋼薄物の圧延につき、第２の圧延油供給系統Ｂから濃度３〜８％のエマルションを流量25〜50ｌ／minで、各スタンド間の鋼帯表裏面に供給し、ヒートスクラッチの発生を防止した。残る低炭素鋼1400ｔ×２の冷間圧延では、第１の圧延油供給系統Ａのみを用いて圧延油を循環供給した。
【００３６】
発明例：低炭素鋼1400ｔ、ステンレス鋼薄物1000ｔおよび低炭素鋼1400ｔを冷間圧延するに際して、比較例と同様に、ステンレス鋼薄物の圧延につき、第２の圧延油供給系統Ｂから濃度３〜８％のエマルションを流量25〜50ｌ／minで、各スタンド間の鋼帯表裏面に供給し、ヒートスクラッチの発生を防止した。その際、油水分離装置18にて循環タンク５の手前において、異物除去した後のエマルションから油分19を抽出し、低濃度のエマルションを循環タンク５に導入した。この油水分離には、孔径７μmのポリエチレン製フィルタを用いた。
【００３７】
具体的には、第１の圧延油供給系統Ａのエマルションを油水分離した。抽出した油分は、第１の圧延油供給系統Ａのエマルションと第２の圧延油供給系統Ｂの供給タンク13にて混合し、第２の圧延油供給系統Ｂのエマルションとして、鋼帯表裏面に供給した。いずれの場合も、鋼帯表面に付着した油の持ち出し、ヒュームアウトなどに応じて、圧延油及び水を各タンクに補給した。
【００３８】
上記の合計3800ｔを圧延する間、循環タンクのエマルション濃度の推移を測定した。すなわち、以上の各条件による圧延油供給における、循環タンクのエマルション濃度の経時変化を測定した結果について、図４に示す。
同図（ａ）に示す従来例では、低炭素鋼1400ｔをおよそ７時間で圧延しているが、ステンレス鋼薄物1000ｔを圧延するには14時間も要した。これは、低炭素鋼と同程度の速度で圧延すると、ヒートスクラッチが発生し、良好な製品を得ることができないため、低速で圧延せざるを得ないためである。ステンレス鋼薄物の圧延後の低炭素鋼もおよそ７時間で圧延することができた。この間、エマルション濃度は、1.0％前後で安定推移している。
【００３９】
比較例では、従来例と同様に、低炭素鋼を７時間で圧延した後、ステンレス鋼薄物を10時間で圧延することができた。これは、第２の圧延油供給系統Ｂを併用したハイブリッド式の圧延油供給により、ヒートスクラッチの発生を抑制できて、従来例よりも高速で圧延できたためである。
この際、第２の圧延油供給系統Ｂからのエマルションが循環タンク５に継続して導入されたため、エマルション濃度は、最大2.0％まで増加した。この後、低炭素鋼の圧延では、エマルション濃度が高いため、過潤滑によるスリップが発生し、圧延速度を上げることが困難になり、圧延速度を低減したまま圧延し、９時間の時間を要した。以上の通り、比較例は、上記の圧延を行うのに、従来例に対して合計２時間短縮できたことになる。
【００４０】
一方、発明例では、比較例と同様に、低炭素鋼を７時間で圧延した後、第２の圧延油供給系統Ｂを併用したハイブリッド式の圧延油供給により、ステンレス鋼薄物を10時間で圧延することができた。この間、第２の圧延油供給系統Ｂからのエマルションが循環タンク５に継続して導入されたが、第１の圧延油供給系統Ａの循環タンク手前での油水分離により、エマルション濃度の上昇を高い応答性の下に抑えられた。これにより、その後の低炭素鋼の圧延でも過潤滑になることなく７時間で圧延が完了した。従って、従来例に対し合計４時間および比較例に対し合計２時間、圧延時間を短縮できた。
【符号の説明】
【００４１】
１ａ、１ｂ  ノズル
２ａ、２ｂ  圧延ロール
３  鋼帯
４  エマルション
５  循環タンク
６  ポンプ
７  配管
８  回収用オイルパン
９  配管
10  補給タンク
11ａ、11ｂ  ノズル
12  エマルション
13  供給タンク
14  ポンプ
15  配管
16  補給用タンク
17  圧延油
18  油水分離装置
19  油分
20  異物除去フィルタ
Ｓ  圧延スタンド
Ａ  第１の圧延油供給系統
Ｂ  第２の圧延油供給系統
【図１】
2010260097.tif 000003
【図２】
2010260097.tif 000004
【図３】
2010260097.tif 000005
【図４】
2010260097.tif 000006